偏光膜と当該偏光膜の片面又は両面に積層された少なくとも1層のフィルムとを有する偏光板であって、1前記偏光膜は、当該膜中において偏光性材料が略同一方向に配向しており、2前記偏光性材料は、平均太さ10~300nmであり平均長さ0.4μm以上である誘電体からなるナノワイヤの表面に、厚さ1~15nmの金属メッキ層を形成することにより得られる金属メッキナノワイヤであり、3前記フィルムは、片面又は両面にアンチグレア処理、反射防止処理、ハードコート処理及び防汚処理の少なくとも1種が施されている、ことを特徴とする偏光板。ポリエチレンテレフタレート又はポリエチレンを主成分とする保護フィルムが片面又は両面に積層されている、請求項1に記載の偏光板。請求項2に記載の偏光板をロール形状に巻き取ることにより得られる偏光板ロール。請求項1~3のいずれかに記載の偏光板を用いた液晶表示装置。上記従来の偏光板には、次のような問題がある。1従来の偏光板に用いるヨウ素化合物等の色素は耐熱性が低く、高温条件下では退色して偏光性能が低下する。2PVAフィルムが高倍率で延伸されているため、高温条件下で収縮することにより偏光性能が低下したり、保護フィルムに複屈折が生じてフラットパネルディスプレイに光漏れが生じたりする場合がある。3PVAフィルムやTACフィルムの吸湿性が大きいため、これらのフィルムが吸湿した場合には、偏光板にカールが生じ易い。以上を踏まえ、本発明は、高温高湿条件下でも高耐久性を維持でき、且つ、フラットパネルディスプレイに適用した際に視認性、耐傷性及び防汚性の少なくとも1種の機能を向上させることができる偏光板を提供することを目的とする。本発明者は上記目的を達成すべく鋭意研究を重ねた結果、特定の金属メッキナノワイヤを偏光性材料として用いた偏光膜と特定のフィルム機能性フィルムとを組み合わせた偏光板によれば上記目的を達成できることを見出し、本発明を完成するに至った。即ち、本発明は下記の偏光板に関する。1.偏光膜と当該偏光膜の片面又は両面に積層された少なくとも1層のフィルムとを有する偏光板であって、1前記偏光膜は、当該膜中において偏光性材料が略同一方向に配向しており、2前記偏光性材料は、平均太さ10~300nmであり平均長さ0.4μm以上である誘電体からなるナノワイヤの表面に、厚さ1~15nmの金属メッキ層を形成することにより得られる金属メッキナノワイヤであり、3前記フィルムは、片面又は両面にアンチグレア処理、反射防止処理、ハードコート処理及び防汚処理の少なくとも1種が施されている、ことを特徴とする偏光板。2.ポリエチレンテレフタレート又はポリエチレンを主成分とする保護フィルムが片面又は両面に積層されている、上記項1に記載の偏光板。3.上記項2に記載の偏光板をロール形状に巻き取ることにより得られる偏光板ロール。4.上記項1~3のいずれかに記載の偏光板を用いた液晶表示装置。以下、先ず金属ナノワイヤと偏光性との関係について説明し、次に本発明で用いる偏光性材料金属メッキナノワイヤ及び本発明の偏光板について説明する。金属ナノワイヤと偏光性との関係光は、進行方向に垂直な面内で互いに直角な方向に振動する2つの偏光本明細書ではp偏光及びs偏光と言うに分けることができる。偏光膜は、2つの偏光のうち、一方の偏光を透過し、他方の偏光を遮断吸収又は反射する機能を有する。最近、幅及び長さがナノメーターサイズである棒状金属が、光などの電磁波に対して異方性を示すことが報告されている。なお、長さ1μm以上の棒状金属を金属ナノワイヤ、長さ1μm未満の棒状金属を金属ナノロッドと呼ぶ場合があるが、以下、本明細書では、両者をまとめて長さ0.4μm以上の棒状金属を金属ナノワイヤと呼ぶ。以下、電磁波の例として光を挙げて説明する。金属ナノワイヤの長さが光の波長より長く、幅が光の波長より充分細い場合を考える。金属ナノワイヤに光が入射すると、金属ナノワイヤの長さ方向に電場振動面を持つ偏光は、金属ナノワイヤの自由電子を振動させることにより吸収又は反射される。他方、金属ナノワイヤの幅方向に電場振動面を持つ偏光は、金属ナノワイヤの自由電子が光に共鳴した振動を起こし難いため透過する正確には前方散乱するという表現が正しいが、以下、簡略的に透過すると言う。ことが知られている。金属が光を吸収又は反射するのは、光が電磁波であり、金属中の自由電子が光の電場に共鳴して振動し、光のエネルギーが運動エネルギーに変わるからである。よって、金属が光を吸収又は反射するためには、光の進行方向と垂直な方向に、金属中の自由電子が振動できるだけの金属の幅が必要である。ミーの理論及びレイリーの散乱の理論では、金属の幅が10nm程度以下になると自由電子が振動できなくなり、光の吸収又は反射は起こらず透過すると考えられている。また、逆に金属の幅が光の波長以上ならば効率良く吸収又は反射すると考えられている。よって、金属ナノワイヤの場合には、長さが光の波長より長く、幅が10nm程度以下であれば良好な偏光性材料になると考えられる。次に、金属ナノワイヤの長さが光の波長より長く、幅が10nm程度の場合における、光の吸収反射の違いについて図1を参照しながら説明する。なお、電場振動面が金属ナノワイヤの長さ方向と一致する光をs偏光とし、電場振動面が金属ナノワイヤの幅方向と一致する光をp偏光とする。図1には、光の進行方向と直角に四角柱状の金属ナノワイヤを並べた場合におけるs偏光及びp偏光の電場の振動方向と、金属ナノワイヤの長さ方向、幅方向及び厚み方向との関係が示されている。p偏光は、金属ナノワイヤの幅が10nm程度以下であれば、金属ナノワイヤの自由電子を振動させない。よって、金属ナノワイヤの長さ、厚みに拘わらず、p偏光は吸収も反射もせず透過する。s偏光は、金属ナノワイヤの長さが光の波長より長ければ、金属ナノワイヤの自由電子を振動させる。この時、幅が10nm以下でも光は吸収又は反射される。なお、光が吸収されるか反射されるかは、金属ナノワイヤの厚みによって決まる。入射した光の強度が自然対数の2乗分の1=約1/7.5になる厚みは表皮深さと呼ばれ、表皮深さは2/ωμσの1/2乗である。なお、ωは光の角振動数、μは金属の透磁率、σは金属の導電率である。よって、波長500nmの可視光の場合は、ωμは4.7×109でほぼ一定であり、金属の導電率σS/mは、銀:61×106、アルミニウム:40×106、ニッケル:15×106、タンタル:8×106であるから、表皮深さはそれぞれ、銀:2.7nm、アルミニウム:3.5nm、ニッケル:4.1nm、タンタル:5.3nmとなる。即ち、導電率が8×106S/m程度以上の導電性の良い金属に光を入射させた場合、厚みが4~5nm程度ならば光は吸収される。また、厚みがこの2倍以上10nm以上であれば表面で光を吸収した後、電磁場が金属の下層に反対の電流を起こし、反射光を生じるため光の反射が起きる。即ち、金属ナノワイヤの厚みが5nm程度ならば吸収され、厚みが10nm程度ならば反射されることになる。このことは、金属ナノワイヤの形状が四角柱から多角柱に変わった場合でも同様である。金属の表皮深さを併せて考慮すると、金属ナノワイヤの長さが400nm0.4μm以上で厚みが5nm以下ならばp偏光は透過し、s偏光は吸収されることが分かる。また、長さが400nm0.4μm以上で厚みが10nm程度ならばp偏光は透過し、s偏光は反射されることが分かる。よって、このサイズの金属ナノワイヤを略同一方向に配向させれば偏光膜が得られる。しかしながら、偏光性及び配向性を高くするには、金属ナノワイヤは直線であることが要求されるが、幅が数nmで直線性が良く、生産性の良い金属ナノワイヤの製造法は殆ど知られていない。また、金属ナノワイヤの幅が細いほど、取り扱い中に曲がったり凝集したりするため、生産上も問題がある。よって、本発明では、金属ナノワイヤに代えて、平均太さ10~300nmであり平均長さ0.4μm以上である誘電体からなるナノワイヤの表面に、厚さ1~15nmの金属メッキ層を形成することにより得られる金属メッキナノワイヤを偏光性材料として用いる。この金属メッキナノワイヤであれば、平均太さ10~300nmであり平均長さ0.4μm以上である誘電体は直線性の良いものを生産性良く製造することができるため、直線性及び配向性の良い金属メッキナノワイヤを生産性良く製造することができる。また、厚さ1~15nmの金属メッキ層を形成することにより、厚さ方向の光を透過し、長さ方向の光を吸収する偏光膜とすることができ、偏光性材料として用いることができる。更に、金属メッキ層が従来の色素偏光性を発現する手段の代わりであり、耐熱性に優れた偏光膜を提供することができる。本発明で用いる偏光性材料本発明で用いる偏光性材料は、平均太さ10~300nmであり平均長さ0.4μm以上である誘電体からなるナノワイヤの表面に、厚さ1~15nmの金属メッキ層を形成することにより得られる金属メッキナノワイヤであることを特徴とする。本発明では、平均太さ10~300nmであり平均長さ0.4μm以上である誘電体からなるナノワイヤを用いる。なお、平均は、電子顕微鏡像においてナノワイヤを任意に10本選び出したときの太さ及び長さのそれぞれの平均値である。誘電体の平均太さは10~300nmであり、好ましくは50~200nmである。なお、誘電体が円柱状又は擬円柱状の場合には太さ=厚さであるが、そうでない場合、例えば、多角柱状又は多角柱がねじれた形状である場合にも太さ=厚さとする。なお、多角柱の一辺の長さは光の波長よりも十分短いことが好ましい。誘電体のアスペクト比は限定的ではないが、10以上が好ましい。誘電体の長さが20μmを超える場合には、誘電体の直線性が失われ易くなるおそれがある。また、アスペクト比が10未満の場合には、偏光性と配向性が低下するおそれがある。誘電体からなるナノワイヤとしては、エレクトロスピニング法により得られるナノワイヤとして、メタアクリル樹脂のナノワイヤ、シリカのナノワイヤ等が合成されている。また、気相法により得られるナノワイヤとして、アルミナなどのナノワイヤが合成されている。また、Langmuir2004204784~4786頁及びCrystalGrowthandDesign200661504~1508頁には、水熱法により得られるナノワイヤとして、太さ30~120nmであり長さ数μm~50μmのヒドロキシアパタイト又はフルオロアパタイトのナノワイヤいずれも屈折率は1.64程度が報告されている。更に、Langmuir2007239850~9859頁には、ベーマイトのナノワイヤ屈折率1.7程度の合成法が報告されている。その他、誘電体からなるナノワイヤとして、珪素、アルミニウム等の酸化物又は水酸化物からなるナノワイヤ、マグネシウム、アルミニウム、カルシウム、亜鉛及びカリウムのいずれかの金属のリン酸塩、硫酸塩、ホウ酸塩、ケイ酸塩又はフェニルリン酸塩からなるナノワイヤも知られている。本発明では、これらの誘電体に限定されず、誘電体の屈折率ndが1.47~2.2であるナノワイヤであれば好適に使用できる。この中でも、屈折率ndは1.47~1.8がより好ましい。本発明では、これらの誘電体の中でも、ポリメタアクリル酸メチルなどのメタアクリル樹脂、炭酸カルシウム、フルオロアパタイト、チタン酸カリウム、硫酸マグネシウム等を特に好適に使用できる。誘電体が結晶からなる場合には、通常、多角柱状又は多角柱がねじれた形状を有する。よって、必要に応じて、誘電体の表面を同程度の屈折率を有する同一又は別の誘電体でコートし、表面を曲面とした円柱状又は擬円柱状のナノワイヤにしてから使用してもよい。この場合には、コート後のナノワイヤが、平均太さ10~300nmであり平均長さ0.4μm以上であり、好ましくはアスペクト比が10以上となるように設定する。具体的には、誘電体がコア層とその表面に形成されたコート層とを有し、コア層の屈折率が1.47~2.2であり、コート層の屈折率は、コア層の屈折率をncとし、nc±0.4以内であることが好ましい。この中でも、コア層の屈折率ncは1.47~1.8がより好ましく、コート層の屈折率はnc±0.2以内であることがより好ましい。コート層としては、コア層と同一の化合物を同一の析出反応で結晶化時間をかけないように時間を短縮して析出させたものが挙げられるが、これに限定されない。コア層としては、例えば、メタアクリル樹脂、シリコン樹脂等が好ましい。また、必要に応じて、メタアクリル樹脂、シリコン樹脂等に架橋剤例えば、チタン系架橋剤、ジルコニウム系架橋剤を添加してコア層としてもよい。架橋剤を添加することにより、コア層の屈折率を調整したり、最終的に得られる偏光性材料の配向性を高めたりすることができる。上記コア層の表面にメタアクリル樹脂、シリコン樹脂等の非晶性樹脂でコート層を形成して表面が曲面からなるナノワイヤを作製することが、JAmChemSoc2005年12716040~16041頁、CrystalGrowthandDesign2006年62422~2426頁、JPhysChemB2006年110807~811頁等に記載されている。また、シリカを用いてコート層を形成することが、JPhysChemB2005年109151~154頁及びJPhysChemB2006年110807~811頁等に記載されている。誘電体からなるナノワイヤの表面に形成する金属メッキ層は、無電解メッキにより形成することが好ましい。無電解メッキする金属は、1液層中の反応で析出し易いもの、2腐食し難いもの、3表面に不動態層又はそれに準じた保護層を形成することにより腐食し難いものであることが好ましい。金属メッキ層に用いる金属としては、ニッケル、クロム、亜鉛、タンタル、ニオブ、銀、鉄及びアルミニウムの少なくとも1種が好ましい。上記の中でも、金属メッキ層の無着色性を確保する観点から、ニッケル、クロム、亜鉛、タンタル、ニオブ及びアルミニウムの少なくとも1種がより好ましい。特にアルミニウムメッキについては、メシチレン中でシクロペンタジエニルアルミニウムの熱分解により析出させることが、ChemMater2006181634に報告されており、この反応液中でアルミニウムメッキしてもよい。金属メッキ層の厚みは1~15nmであれば良く、好ましくは1~10nmである。金属メッキ層の表面が不動態被膜で覆われている場合には、不動態被膜の厚みは金属メッキ層の厚みよりも薄いことが好ましい。また、金属メッキ層と不動態被膜を合わせた厚みは金属メッキ層の厚みの2倍以下であることが好ましい。なお、不動態被膜を意図的に形成する際は、金属メッキナノワイヤを溶剤中で加熱するか又は酸化剤で表面処理することにより形成することができる。数nm程度の金属メッキ層を形成する場合には、メッキ液の溶剤として金属との親和性が高いものを使うと、溶剤の中で金属が凝集し、均一な金属メッキ層が得られ難いことが知られている。この点、JPhysChemB2004年1089745~9751頁、JPhysChemC2008年1124042~4048頁には、数nm程度の金属メッキ層を形成する場合には、配位性の低い溶剤を用いるか又は溶剤の沸点付近で反応させることが好ましいことが報告されている。よって、このような溶剤を選ぶか、又は、ナノワイヤの表面をカップリング剤で処理して金属との親和性を高めてから金属メッキすることが好ましい。本発明では、必要に応じて、金属メッキナノワイヤの表面を、更に50nm以下の誘電体被膜でコートしてもよい。コートに用いる誘電体は、屈折率が前記ndに対して±0.4以内のものが好ましく、nd±0.2以内のものがより好ましい。コート材料としては、例えば、アルコキシシランとアルコキシジルコニウムとを酸又はアルカリで加水分解して得られるアルコキシシランとアルコキシチタンと共重合体や、アルコキシシランとアルコキシジルコニウムとを酸又はアルカリで加水分解して得られるアルコキシシランとアルコキシジルコニウムの共重合体が挙げられる。このように、金属メッキナノワイヤの表面を更に誘電体被膜でコートする場合には、偏光性材料の屈折率を調整できるとともに、偏光性材料の配向性を更に高めることができる。本発明の偏光性材料は、屈折率nrがnd±0.4以内の樹脂中に分散配向させることにより偏光膜として使用することができる。屈折率nrとしては、nd±0.2以内がより好ましい。樹脂中に分散させる場合の偏光性材料の含有量は、樹脂及び偏光性材料の合計量を100重量とし、10~70重量程度が好ましく、30重量~50重量程度がより好ましい。また、樹脂中に分散させた後に効率的に配向させるには、分散後に一軸延伸することが好ましい。これにより、偏光膜が得られる。本発明の偏光性材料の光学的挙動については、次の通りである。s偏光は、偏光性材料の長さが光の波長以上であれば、金属メッキ層内の自由電子の振動により吸収又は反射されて透過しない。p偏光は、金属メッキ層の厚さが光の波長よりも充分短ければ、金属メッキ層内の自由電子の運動は起こらず、金属は誘電体と同様の光学的挙動を示し、入射した光は、分子に束縛された電子の双極子振動によって散乱する。この場合、散乱が前方散乱=透過になるか否かの確認が必要である。また、この光が内部の誘電体層でも同様に散乱されるため、この散乱方向も確認する必要がある。以下、散乱方向を検証する。分子中の電子による双極子振動では、入射光と同じ光が弾性散乱される。均一層中では光は直進するが、誘電率の異なる物質の界面では、界面が光の波長より十分大きい平面のときは、反射光又はエバネッセント波が生じる。これは、界面を挟んで、波長に相当する長さの界面で分子群が共鳴して双極子振動することに基づく。しかしながら、p偏光の場合は、金属メッキナノワイヤの厚さ方向に波長に相当する界面の長さが無いため、反射光及びエバネッセント波は生じない。従って、p偏光については金属メッキナノワイヤを透過する光の方向を調べれば良いことになる。以下、樹脂中に本発明の偏光性材料金属メッキナノワイヤが分散配向しており、偏光性材料が誘電体層誘電体は1層と金属メッキ層とからなるものを考え、散乱の方向=波面法線の方向単位ベクトルをsであらわす。を図2により確認する。図2で、樹脂層1→境界a→金属メッキ層2→境界b→誘電体層3の順に光が進行し、樹脂層1内の磁場をH1、光の速度をv1、屈折率をn1、波面法線の単位ベクトルをs1、金属メッキ層2内の磁場をH2、光の速度をv2、屈折率をn2、波面法線の単位ベクトルをs2、誘電体層3内の磁場をH3、光の速度をv3、屈折率をn3、波面法線の単位ベクトルをs3、時間をt、境界aの位置ベクトルをra、境界bの位置ベクトルをrbとする。この時、境界aでの樹脂層1内の磁場H1、金属メッキ層2内の磁場H2はそれぞれH1=H01expiωt-ras1/v1及びH2=H02expiωt-ras2/v2である。境界aにおける磁場成分の接線成分及び法線成分が連続であることから、s1/v1=s2/v2で、このためには、s1x/v1=s2x/v2になり、v1n1=v2n2、s1x/s2x=sinθ1/sinθ2からn1sinθ1=n2sinθ2となり、振幅はそのままで、進行方向はスネルの法則と同様に屈折する。境界bでは同様に、振幅は変わらず、n3sinθ3=n2sinθ2=n1sinθ1となる。n3=n1なら、θ3=θ1で、金属メッキナノワイヤに入射した光は、金属メッキ層2前後で光の強度も光の進行方向も変わらないことになる。同様に、誘電体層3→金属メッキ層2→樹脂層1の順に出て行く光も、強度も進行方向も変わらない。従って、p偏光は進行方向を保ったまま金属メッキナノワイヤ中を透過する。これは、反射が起こらないことで前方散乱が起きていることに基づく。更に、金属メッキ層の表面に、光吸収度の低い数nmの不動態被膜がある場合は、被膜の厚みは一定とみなせる。樹脂層と誘電体層の屈折率が同じならば、同様に光の振幅と進行方向は変わらないことになり、p偏光は透過することになる。つまり、s偏光は吸収又は反射され、p偏光は透過することになる。なお、偏光度を高くするためには、図2において、p偏光の振動方向の幅wが短いほど良く、特開2006-201540号公報及びNIKKEIMICRODEVICE2005年12月号156~157頁等から、wは100nm以下が好ましい。この中でも、金属メッキ層が薄く、ナノワイヤの側面があらゆる方向を向くと考えれば、ナノワイヤの太さが200nm以下でwの平均値は100nmより充分短くなり、偏光膜として要求される偏光度を達成すると考えられる。偏光膜製造用塗料及び偏光膜偏光膜製造用塗料は上記偏光性材料を含有し、塗料として用いるために樹脂バインダー、溶剤等の少なくとも1種を含有する。金属ナノワイヤを生産性良く配向させる方法として、特開2008-279434号公報に金属ナノワイヤの配向塗工法が公開されており、本発明ではこの塗工法を用いて塗料を塗工し、偏光性材料を基板上に配向させることが好ましい。なお、基板としては、塗工により得られた偏光膜を剥離可能な基板を用いることが好ましい。このような基板には、表面の平滑性と乾燥熱に対する耐熱性が求められ、例えば、ポリエチレンテレフタレート、ポリエチレンナフタレート等が挙げられる。上記塗工法は、偏光性材料を含有する塗料を塗工バーにより塗工するものであり、偏光性材料を配向させるために、塗工中の偏光性材料のブラウン運動が穏やかであることが必要である。ここで、ブラウン運動は偏光性材料が重く、長いほど穏やかである。本発明で用いる偏光性材料は、大きさ、比重とも小さい。そのため、効率的に配向するには、ブラウン運動を抑える目的で増粘用の樹脂を溶解した、少なくとも数百mPas以上の粘度の塗料とすることが好ましい。この場合、増粘用の樹脂が、塗膜乾燥後、塗膜中で偏光性材料を囲む樹脂層となる。この樹脂層の屈折率は、p偏光の透過率を良くするため、前記の通り、ナノワイヤの屈折率ndとの差が±0.4以内であることが好ましく、±0.2以内であることがより好ましい。樹脂層の屈折率は、例えば、メタアクリル樹脂又はアクリルアミド樹脂を主成分とし、必要に応じて、架橋剤例えばチタン系架橋剤、ジルコニウム系架橋剤等を併用することで1.47~2.2に調整することができる。好適には、沸点150°C以下の溶剤にメタアクリル樹脂又はアクリルアミド樹脂と、必要に応じて架橋剤例えばチタン系架橋剤、ジルコニウム系架橋剤等を添加して粘度300mPas以上とした樹脂溶液に、偏光性材料を分散させて塗料とする。そして、上記塗料を塗工バーを用いたバーコート法で基板に塗工するに際し、1前記塗工は、前記塗工バーの円周部と前記基材フィルムとの接触長さPが、P≧1000×LL:金属メッキナノワイヤの平均長さとなる条件下での塗工であり、2前記塗工バーは、少なくとも前記塗工バーと前記基材フィルムとが接触する領域に均等に溝が設けられており、前記溝の幅Wが、50×φ≦W≦10000×φφ:金属メッキナノワイヤの平均太さであることが好ましい。溝の幅Wは金属メッキナノワイヤの平均太さより充分広い必要が有るが、あまりに溝の幅が広いか、接触長さPが短いと配向性が不充分になる。本発明において、溝を設けた塗工バーとしては、一定の径を有するワイヤーを塗工バーの表面に密に巻きつけたものいわゆるワイヤーバー、又は、塗工バー自体の表面に一定の幅、深さを有する溝を一定ピッチで設けたものいわゆるメイヤーバーが用いられる。なお、ワイヤーバーについては、隣接するワイヤーの間隙が溝となる。上記溝は、溝の幅Wが50×φ≦W≦10000×φφ:金属メッキナノワイヤの平均太さになるように設定する。50×φ>Wであると、溝の幅Wよりも金属メッキナノワイヤの平均太さφ×50の方が大きくなって、金属メッキナノワイヤの短軸が溝に入らないため配向できない。また、W>10000×φであると、金属メッキナノワイヤの短軸が配向しにくくなる。溝の幅Wが上記条件を満たすと、各溝において金属メッキナノワイヤに剪断流が起こって、金属メッキナノワイヤが塗工方向略同一方向に配向する。溝の深さは、金属メッキナノワイヤの平均太さφよりも大きければ特に限定されない。本発明において、塗工バーの円周部と基材フィルムとの接触長さPは、P≧1000×LL:金属メッキナノワイヤの平均長さの条件を満たすように設定する。接触長さPが上記条件を満たさないと、充分に剪断流が起こらず、金属メッキナノワイヤを配向率80以上で配向させることが難しい。上記接触長さPは、使用する塗工バーの直径Rに応じて、抱き角θを調整することにより、上記条件を満たせるよう設定する。つまり、πR×θ/360≧150×Lを満たすように、各々調整すればよい。塗工バーの直径Rは15~200mmであることが好ましい。塗工バーの直径を15mmより細くすると、基材の曲げ弾性の影響で塗工バーと基材フィルムとの密着が不良となりやすい。また、200mm以上であると、塗工バーが重くなり、塗工機のモーターに負荷がかかるため好ましくない。抱き角θについては、πR×θ/360≧150×Lを満たせるならば、特に限定されず、塗工装置等に合わせて適宜決定されればよい。乾燥塗膜の厚さは限定的ではないが、望ましい偏光特性を発揮させるためには、0.1μm~10μm程度が好ましい。配向後の偏光性材料金属メッキナノワイヤは、隣接する偏光性材料どうしの間隙が光の波長未満となることが好ましい。また、塗料に用いる溶剤は、沸点が150°Cより低いものが好ましく、脂肪族アルコール、脂肪族エーテル、脂肪族ケトン、脂肪酸エステル、脂肪族ハロゲン化物、芳香族アルコール、芳香族エーテル、芳香族ケトン、芳香族エステル、芳香族ハロゲン化物等のうち、沸点が150°C以下のものが好ましい。本発明の偏光板本発明の偏光板は、偏光膜と当該偏光膜の片面又は両面に積層された少なくとも1層のフィルムとを有する偏光板であって、1前記偏光膜は、当該膜中において偏光性材料が略同一方向に配向しており、2前記偏光性材料は、平均太さ10~300nmであり平均長さ0.4μm以上である誘電体からなるナノワイヤの表面に、厚さ1~15nmの金属メッキ層を形成することにより得られる金属メッキナノワイヤであり、3前記フィルムは、片面又は両面にアンチグレア処理、反射防止処理、ハードコート処理及び防汚処理の少なくとも1種が施されていることを特徴とする。上記特徴を有する本発明の偏光板は、金属メッキナノワイヤの金属メッキ層が従来の色素ヨウ素化合物等の偏光性を発現する色素の代わりであり耐熱性が高い。また、高温高湿条件下で収縮やカールが生じ易いPVAフィルムを用いる必要がなく、高温高湿条件下でも高耐久性を維持することができる。また、片面又は両面にアンチグレア処理、反射防止処理、ハードコート処理及び防汚処理の少なくとも1種が施されたフィルムを有することにより、フラットパネルディスプレイに適用した際に視認性、耐傷性及び防汚性の少なくとも1種の機能を向上させることができる。本発明の偏光板は、偏光膜については前述の通りであり、その片面又は両面に少なくとも1層のフィルム以下機能性フィルムと称するが積層されている。機能性フィルムは、従来からフラットパネルディスプレイ用の偏光板に視認性、耐傷性、防汚性等を付与するために採用されている公知のフィルムをそのまま適用することができ、本発明では、片面又は両面にアンチグレア処理、反射防止処理、ハードコート処理及び防汚処理の少なくとも1種が施されたフィルムを用いる。機能性フィルムとしては、例えば、トリアセチルセルロース樹脂、ノルボルネン樹脂、メタアクリル樹脂、ポリイミド樹脂、ポリカーボネート樹脂、ポリプロピレン樹脂等の基材の片面又は両面に、アンチグレア処理、反射防止処理、ハードコート処理及び防汚処理の少なくとも1種が施されたフィルムを用いることができる。上記基材の厚さは限定的ではないが、10~80μmが好ましく、30~60μmがより好ましい。上記アンチグレア処理は、偏光板に入射する外光を乱反射させることによりフラットパネルディスプレイへの外光の映り込みの輪郭を曖昧にするための処理である。例えば、シリカ微粒子をアクリル樹脂、メラミン樹脂等の高透明樹脂に分散させた塗工液を基材上にコーティングすることにより処理することができる。ここで、一般にアクリル樹脂及びメラミン樹脂は高硬度であるため、ハードコート処理に近い耐傷性も得られる。上記反射防止処理は、偏光板に入射する外光の反射光の発生を低減して外光の映り込みを抑制するための処理である。例えば、金属酸化物、フッ化物、ケイ化物、ホウ化物、炭化物、窒化物、硫化物等の無機物の薄膜を反射防止膜として積層する方法、アクリル樹脂、フッ素樹脂等の基材とは屈折率の異なる樹脂を単層又は多層に積層する方法などによって処理することができる。また、基材の片面又は両面に、数百nmピッチで規則的な凹凸を賦形することで入射光の屈折率を連続的に変化させて反射光の発生を低減する、いわゆるモスアイ式と称される反射防止層を形成する方法によっても処理することができる。上記ハードコート処理は、偏光板の表面の傷付きを防止するための処理である。例えば、シリコーン系硬化性樹脂;有機ポリマー複合無機微粒子含有硬化性樹脂;ウレタンアクリレート、エポキシアクリレート、多官能アクリレート等のアクリレートと光重合開始剤とを有機溶剤に溶解又は分散させた塗布液を基材上に塗布し、乾燥又は光硬化させることで処理することができる。防汚処理は、偏光板に主に埃や指紋の付着を防止するための処理であり、具体的には、帯電防止性と低い濡れ性を付与する処理である。例えば、シリコン系又はフッ素系ポリマーを界面活性剤とともに基材に塗布することにより処理することができる。これらの処理は、2種以上組み合わせて基材に施すことができる。本発明では、特にアンチグレア処理反射防止処理、反射防止処理ハードコート処理、アンチグレア処理反射防止処理防汚処理の組み合わせによって機能性フィルムに複数の機能を同時に発現させることができる。また、機能性フィルムを2層以上積層することにより複数の機能を同時に発現させることもできる。このような機能性フィルムを用いることにより、液晶ディスプレイ等のフラットパネルディスプレイの表面に太陽光や照明等の外光が映り込むことによる視認性の問題や、異物指紋の付着による傷汚れの付着に対する問題を改善することができる。本発明で用いる機能性フィルムは、耐久性の観点からガラス転移温度Tgは120°C以上であることが好ましく、130~150°Cがより好ましい。また、主にフラットパネルディスプレイに用いるものであることから、全光線透過率は85以上であることが好ましい。偏光膜と機能性フィルムとを積層する際は接着剤を用いることができる。ウレタン系、アクリル系、ポリビニルアルコール系等の接着剤が好ましく、これらの接着剤を使用する場合には透明性が確保し易い。また、接着剤は機能性フィルムとの屈折率差が±0.3以内であることが好ましい。本発明の偏光板は、ポリエチレンテレフタレート又はポリエチレンを主成分とする保護フィルムが片面又は両面に積層されていることが好ましい。当該保護フィルムは、実質的にポリエチレンテレフタレート又はポリエチレンからなるものが好ましく、通常はポリエチレンテレフタレートフィルム又はポリエチレンのフィルムを用いる。かかる保護フィルムは偏光板自体を保護するために最表面に設けるものである。保護フィルムは厚さが20~80μm程度が好ましく、40~60μm程度がより好ましい。これらの保護フィルムを積層することによって、表面の滑り性が向上し、また搬送中の傷発生防止にも有効であるため偏光板はロール化し易い。本発明は、片面又は両面にポリエチレンテレフタレート又はポリエチレンを主成分とする保護フィルムを積層した後、ロール形状に巻き取ることにより得られる偏光板ロールの発明も包含する。なお、本発明の偏光板は、上記最表面に設ける保護フィルムのほか、偏光膜を保護する保護フィルムを偏光膜に隣接する位置に設けることができる。偏光膜を保護する保護フィルムとしては、公知のTACフィルムなどが使用できる。偏光膜を保護する保護フィルムの厚さは20~80μm程度が好ましく、30~60μm程度がより好ましい。本発明の偏光板は、高温高湿条件下でも高耐久性を維持でき、しかもフラットパネルディスプレイに適用した際に視認性、耐傷性及び防汚性の少なくとも1種の機能を向上させることができるため、液晶表示装置用の偏光板として有用である。本発明の偏光板は、金属メッキナノワイヤの金属メッキ層が従来の色素ヨウ素化合物等の偏光性を発現する色素の代わりであり耐熱性が高い。また、高温高湿条件下で収縮やカールが生じ易いPVAフィルムを用いる必要がなく、高温高湿条件下でも高耐久性を維持することができる。また、片面又は両面にアンチグレア処理、反射防止処理、ハードコート処理及び防汚処理の少なくとも1種が施されたフィルムを有することにより、フラットパネルディスプレイに適用した際に視認性、耐傷性及び防汚性の少なくとも1種の機能を向上させることができる。以下に製造例、比較製造例、実施例及び比較例を示して本発明を具体的に説明する。但し、本発明は製造例及び実施例に限定されない。偏光膜の製造とその特性評価製造例1平均太さ100nm、平均長さ2μmの円柱状のポリメタクリル酸メチルPMMAのナノワイヤの表面に金属メッキ層を形成した金属メッキナノワイヤをアクリル系樹脂屈折率1.49の塗膜中に分散、配向させた図3参照。なお、PMMAナノワイヤの屈折率は1.49である。塗膜は乾燥させて偏光膜とした。以下、塗膜と略記する。塗膜の偏光性能を市販の有限差分時間領域法ソフトで計算した結果を表1に示す。但し、ニッケルメッキナノワイヤについては、塗膜中にニッケルメッキナノワイヤが多量に重なった場合の計算は、計算量が膨大となるため、図3に示すように、平均太さ100nmのナノワイヤが、200nm厚みの塗膜に平均ピッチ200nmで平行に配向しているものを1層とし、有限差分時間領域法で1層の透過率を求め、更にLambertBeerの方法を用いて2.6μm=13層分の透過率を求めた。表1中の偏光度は、p偏光の透過率をTxとし、s偏光の透過率をTyとし、これらから計算される単体透過率T、パラ透過率Tp及びクロス透過率Tcを用いて算出した。具体的には、次の通りであり、他の製造例及び比較製造例についても同様である。単体透過率T=TxTy/2パラ透過率Tp=Tx2Ty2/2クロス透過率Tc=TxTy表1の結果から、金属メッキ層をニッケル3.5nm厚みとしたときの塗膜の偏光板としての性能は良好である。製造例2~4及び比較製造例1~2平均太さ100nm、平均長さ20μmの円柱状のフルオロアパタイト屈折率1.635のナノワイヤの表面に金属メッキ層としてクロムメッキ層を形成した金属メッキナノワイヤをアクリル系樹脂の塗膜屈折率1.49、厚さ0.2μm中に分散、配向させた。実施例及び比較例ごとにクロムメッキ層の厚さを変更した。塗膜の偏光性能をシグマ光機社製の偏光解析装置特注品を用いて評価した結果を表2に示す。クロムメッキ層が薄い場合比較製造例1には、s偏光の反射率が低く、十分な偏光分離が得られない。また、クロムメッキ層が厚い場合比較製造例2には、s偏光の反射率が高く且つ透過率が低くなり偏光分離は十分得られるが、p偏光の透過率が低下して偏光素子としての損失が大きくなるので好ましくない。よって、金属メッキ層の厚さは2~15nmに設定することが好ましい。製造例5~7平均太さを変えた平均長さ20μmの円柱状のPMMA屈折率1.49のナノワイヤに7.5μm厚のアルミメッキ層を形成した金属メッキナノワイヤをアクリル系樹脂の塗膜屈折率1.49中に分散、配向した。塗膜の偏光性能を上記偏光解析装置を用いて評価した結果を表3に示す。塗膜の厚さはナノワイヤの平均太さが100nmの場合は0.2μmとし、ナノワイヤの平均太さが200nmの場合は0.3μm、300nmの場合は0.35μmとした。平均太さが太い場合製造例7には、s偏光の反射率が大きく偏光分離が得られており、太さ300nmでも偏光機能は発揮される。但し、製造例7ではs偏光の透過率もある程度認められるので、より好ましいナノワイヤの太さは100~200nmである。製造例8~9及び比較製造例3平均太さ100nmであり平均長さを変えた円柱状のフルオロアパタイト屈折率1.635のナノワイヤの表面に10nm厚のクロムメッキ層を形成した金属メッキナノワイヤをアクリル系樹脂の塗膜屈折率1.49、厚さ0.2μm中に分散、配向した。塗膜の偏光性能を上記偏光解析装置を用いて評価した結果を表4に示す。ナノワイヤの平均長さが短い場合比較製造例3には、s偏光の反射率より透過率が高くなり、偏光分離が十分に得られない。ナノワイヤの平均長さが2μm以上あれば偏光分離機能は発揮される。但し、ナノワイヤの取り扱い易さからは20μm以下が好ましい。製造例10~12及び参考製造例1平均太さ100nm、平均長さ20μmの円柱状のナノワイヤに7.5μm厚のアルミニウムメッキ層を形成した金属メッキナノワイヤを樹脂塗膜中に分散、配向した。塗膜の偏光性能を上記偏光解析装置を用いて評価した結果を表5に示す。各製造例及び比較製造例は屈折率差を変えたものであり、組み合わせナノワイヤ/樹脂は以下の通りである。製造例10:硫酸マグネシウム屈折率1.53/アクリル系屈折率1.49製造例11:チタン酸カリウム屈折率2.2/エピスルフィド系屈折率1.8製造例12:チタン酸カリウム屈折率2.2に10nm厚のエピスルフィド系屈折率1.8をコート/チオウレタン系屈折率1.65参考製造例1:チタン酸カリウム屈折率2.2/アクリル系屈折率1.49製造例のように、ナノワイヤと塗膜の屈折率差が多少大きくても偏光分離機能は十分発揮されるが、参考製造例のように屈折率差が大きすぎるとs偏光の透過率が増えて偏光分離性能が低下する。偏光板の製造とその特性評価実施例1~2及び比較例1~2≪比較例1~2≫比較例1~2で用いる偏光板として、日東電工社製AG150タイプ比較例1及び日東電工社製ARSタイプ比較例2を用意した。上記AG150タイプは、偏光膜PVAヨウ素の片面に接着剤層乾燥厚さ1μm:ウレタン系を介して機能性フィルムTAC基材にAGアンチグレア処理を積層するとともに、偏光膜の他面に接着剤層乾燥厚さ1μm:ウレタン系を介して保護フィルムTACを積層したものである。上記ARSタイプは、偏光膜PVAヨウ素の片面に接着剤層乾燥厚さ1μm:ウレタン系を介して機能性フィルムTAC基材にAGアンチグレア処理AR反射防止処理防汚処理を積層するとともに、偏光膜の他面に接着剤層乾燥厚さ1μm:ウレタン系を介して保護フィルムTACを積層したものである。≪実施例1~2≫実施例1~2で用いる偏光膜として、製造例1で作製したものを用意したNiメッキ=3.5nm、塗膜乾燥厚み=2.6nm。実施例1で用いる偏光板としては、上記偏光膜の片面に接着剤層乾燥厚さ1μm:ウレタン系を介して機能性フィルムTAC基材にAGアンチグレア処理を積層するとともに、偏光膜の他面に接着剤層乾燥厚さ1μm:ウレタン系を介して保護フィルムTACを積層したものである。ここで、実施例1で用いる機能性フィルム及び保護フィルムは比較例1と同じである。実施例2で用いる偏光板としては、上記偏光膜の片面に接着剤層乾燥厚さ1μm:ウレタン系を介して機能性フィルムTAC基材にAGアンチグレア処理AR反射防止処理防汚処理を積層するとともに、偏光膜の他面に接着剤層乾燥厚さ1μm:ウレタン系を介して保護フィルムTACを積層したものである。ここで、実施例2で用いる機能性フィルム及び保護フィルムは比較例2と同じである。実施例及び比較例の偏光板の構成を下記表6にまとめて示す。試験例1実施例及び比較例で作製した偏光板の耐久性試験を行った。耐久性試験の手順は、下記の通りとした。実施例及び比較例で作製した偏光板を、偏光板の吸収軸方向が45度になるように100mm四方の正方形に打抜いた。これは、偏光板の収縮応力の影響が最も発現し易い条件である。その後、位相差補償フィルム面が貼合面となるように配置し、ガラス板に25μmの高耐久のアクリル系粘着剤を介してラミネーターで貼合し、オートクレーブ50°C、5気圧、10minに収容して貼合時の余分なエアーを抜いた。耐久性試験条件は以下の通りとした。条件1100°CDRYオーブン条件280°C、90湿熱オーブン投入後100、500、1000、1500及び2000時間後に取り出して下記の測定項目1、2について測定した。≪測定項目1:偏光度≫シグマ光機社製偏光解析装置APASを用いて測定した。これは、熱、及び水分による偏光性の低下従来型偏光板の場合はヨウ素の昇華の指標となる。≪測定項目2:剥がれ状態観察≫エッジ部のガラスからの剥離状態を目視観察した。これは、熱による偏光子の収縮変化の指標となる。剥がれが認められない場合には○、エッジ部から2mm未満に剥がれが認められる場合には△、エッジ部から2mm以上の剥がれが認められる場合には×と評価した。各測定項目の結果を下記表7に示す。表7の結果から明らかなように、実施例で作製した偏光板は比較例で作成した偏光板と比べて、耐久性初期からの偏光度低下、粘着剤の剥がれに大幅な改善が認められることが分かる。